Brevet FR2735405A1 — publié le 19961220

PROCEDE DE FABRICATION DE LAMES D'ESCRIME ET PRODUIT OBTENU SELON LE PROCEDE L'invention se rattache au secteur technique de la fabrication des lames d'escrime, notamment des fleurets. II est connu de fabriquer des fleurets par la technique du forgeage à chaud et étirage, à partir d'un lopin. Ce type de fabrication très ancien et usité exige la mise en oeuvre sur au moins un côté du fleuret d'une fente longitudinale sur toute la longueur de l'arme pour permettre le passage, introduction et protection d'un fil électrique qui a pour but, lorsqu'il y a un combat, de provoquer, en cas de touche de l'adversaire, la transmission du signal en vue de l'éclairage d'un voyant lumineux. On a représenté, figure 1, un fleuret selon l'art antérieur ainsi décrit. Un des problèmes rencontrés réside dans le fait que le fil conducteur peut, le cas échéant, sortir de son logement, par suite des contraintes et forces exercées sur la lame lors de combats, nécessitant alors le changement du fleuret. Par ailleurs, la mise en place du fil conducteur et sa fixation généralement par collage est peu pratique, longue et coûteuse par la main-d'oeuvre nécessaire à cette opération. Par ailleurs, lors de la cassure de la lame, en cas de chocs importants, le fil conducteur n'est plus retenu, et cela peut être une gêne et entraîner des risques d'accidents. Dans le cadre de ses recherches, le demandeur a developpé une technique de fabrication de lames de fleuret par forgeage à froid définie notamment dans le brevet européen n" 424.285. Dans ce cas, la lame comprend une cavité intérieure pour le passage d'un ou de plusieurs fils conducteurs. Dans cette réalisation, les fils conducteurs sont introduits après la fabrication de la lame. On réalise en effet, à partir d'un lopin d'acier, une opération de perçage, puis on procède à la déformation et transformation du lopin par des opérations de forgeage à froid et d'étirage pour l'obtention des formes définitives de la lame. Cette technique, ainsi rappelé, reste difficile à mettre en oeuvre, en égard des spécificités des produits et des paramètres techniques à respecter pour assurer une fiabilité et tenue de la lame en toute circonstance. Par ailleurs, il a été constaté que les caractéristiques de l'alésage établi par le lopin étaient loin d'être satisfaisantes par suite des opérations de forgeage à froid et étirage à froid, entraînant, pour la mise en place du fil conducteur, des difficultés d'introduction et de positionnement dues à l'aspect intérieur très variable en pré-fabrication. C'est donc à partir de l'ensemble de ces informations, que le demandeur s'est intéressé pour remédier aux inconvénients précités, à une nouvelle méthode de fabrication des lames d'escrime et notamment des fleurets qui puisse permettre d'obtenir une qualité totale de la lame, après fabrication, en vue du passage et introduction du ou des fils conducteurs. Ce but est atteint par un nouveau procédé de fabrication de lames d'escrime et notamment de fleurets qui consiste à mettre en oeuvre les phases opératoires suivantes: - réalisation d'un lopin préalablement perforé en un acier de qualité spécifique, - introduction d'un fil ou âme, dans la perforation du lopin, en pouvant déborder de celui-ci sur au moins une extrémité et étant en un acier de qualité et de nature différentes de celle du lopin, - forgeage à chaud, étirage et martelage du lopin avec le fil ou âme, à une température de l'ordre de 950 centigrades, le lopin et le fil ou âme étant simultanément étirés à chaud, en vue d'obtenir la forme et les dimensions définitives de la lame d'escrime et notamment de la lame de fleuret, I'ensemble étant à une température en fin de forgeage de l'ordre de 750 c, - extraction du fil, après mis en forme et obtention de la forme définitive de la lame aux dimensions désirées, - introduction du ou des fils conducteurs dans l'alésage devenu libre de la lame. Ces caractéristiques et d'autres encore ressortiront bien de la suite de la description. Pour fixer l'objet de l'invention illustré d'une manière non limitative aux figures des dessins où: - la figure 1 est une vue d'une lame de fleuret, selon l'art antérieur, - les figures 2a, 2b, 2c,2d,2e sont des vues illustrant les différentes phases de fabrication de la lame d'escrime, selon l'invention. Afin de rendre plus concret l'objet de l'invention, on le décrit maintenant d'une manière non limitative illustré aux figures des dessins. Le procédé de fabrication de lames d'escrime et notamment de fleurets, selon l'invention, s'effectue comme suit: - réalisation d'un lopin (1) préalablement perforé en un acier de qualité spécifique, - introduction d'un fil ou âme (2), dans la perforation du lopin, en un acier de qualité et de nature différentes de celle du lopin, ledit fil pouvant déborder sur au moins une extrémité du lopin, - forgeage à chaud, étirage et martelage du lopin avec le fil ou âme, à une température de l'ordre de 950" centigrades, le lopin et le fil ou âme étant simultanément étirés à chaud, en vue d'obtenir la forme et les dimensions définitives de la lame d'escrime et notamment de la lame de fleuret.En fin de forgeage, la température de l'ensemble se situe de l'ordre de 700" c, - extraction du fil ou âme, après mis en forme et obtention de la forme définitive de la lame aux dimensions désirées, - introduction du ou des fils conducteurs (3) dans l'alésage devenu libre de la lame. La mise en oeuvre de ce procédé est réalisable par un choix particulier des matériaux constituant le lopin et le fil ou âme, pour que, lors des opérations de forgeage, martelage, étirage à chaud, il y ait à la fois une déformation des deux composants en vue d'obtenir la lame d'escrime et de fleuret en particulier, aux formes et dimensions choisies, sans qu'il y ait toutefois une combinaison moléculaire des deux composants, afin de permettre l'extraction du fil ou âme, après refroidissement de la lame ainsi fabriquée. De manière avantageuse, le choix du matériau constituant le fil ou âme réside dans la sélection d'un acier qui évite toute polymérisation moléculaire avec l'acier constitutif du lopin, de sorte que l'on peut extraire, par glissement, le fil ou âme ainsi obtenu, après fabrication de la lame. Le choix de ces matériaux est compatible pour assurer la déformation en combinaison des deux composants aux formes de la lame à obtenir. Lorsque celle-ci est réalisée, I'extraction par glissement du fil ou âme s'effectue à l'aide de tous moyens appropriés, mécanique ou manuel, et l'alésage obtenu de la lame reste régulier et constant sans aspérités apparentes puisque le fil ou âme a pu, lors des opérations de forgeage à chaud, constituer un moyen de contre-appui et butée à la déformation globale. L'opérateur peut ensuite introduire un ou des fils électriques à l'intérieur de la lame et, le cas échéant, un ou des fils complémentaires en acier constituant une ame métallique qui, en cas de rupture ou cassure de la lame, en deux ou plusieurs parties, permet la retenue de ses morceaux. II est également possible, dans le cadre de la présente invention, de pouvoir introduire des courants haute-fréquence à l'intérieur de la perforation ou alésage de la lame, pour vérifier et déceler d'éventuelles ruptures internes. Les avantages du procédé de fabrication de lames d'escrime et notamment de fleurets sont nombreux. On souligne tout d'abord la constance des caractéristiques dimensionnelles de l'alésage intérieur de la lame permettant un positionnement rapide, simple du ou des fils électriques, et du ou des fils d'acier complémentaires, avec également la possibilité, grâce à l'état de surface amélioré et constant, de pouvoir contrôler l'apparition de fissures à l'intérieur de la lame. Le choix et la sélection particulière du matériau constituant le fil blindé sont essentiels dans la mise en oeuvre du procédé pour éviter toute intégration du fil ou âme dans le lopin lors de la fabrication. REVENDICATIONS - 1 - Procédé de fabrication de lames d'escrime, et notamment de fleurets, du type réalisé à partir d'un lopin en acier perforé, caractérisé par les phases suivantes: - réalisation d'un lopin (1) préalablement perforé en un acier de qualité spécifique, - introduction d'un fil ou âme (2), dans la perforation du lopin, en un acier de qualité et de nature différentes de celle du lopin, - forgeage à chaud, étirage et martelage du lopin avec le fil ou âme, à une température de l'ordre de 950" centigrades, le lopin et le fil ou âme étant simultanément étirés à chaud, en vue d'obtenir la forme et les dimensions définitives de la lame d'escrime et notamment de la lame de fleuret, - extraction du fil ou âme, après mise en forme et obtention de la forme définitive de la lame aux dimensions désirées, - introduction du ou des fils conducteurs (3) dans l'alésage devenu libre de la lame. - 2- Procédé, selon la revendication 1, caractérisé en ce que le fil ou âme est réalisé dans un matériau en acier, susceptible d'éviter, lors des phases de fabrication à chaud de la lame, la polymérisation moléculaire du fil ou âme avec l'acier constitutif du lopin, en vue d'obtenir et permettre, après fabrication et refroidissement, I'extraction par glissement du fil blindé par rapport à la lame obtenue. - 3 - Procédé, selon l'une quelconque des revendications 1 et 2, caractérisé en ce que, après extraction du fil ou âme, il est introduit, dans l'ouverture intérieure (la) de la lame, un ou plusieurs fils conducteurs (3) et un ou plusieurs fils en acier complémentaires formant âme. - 4 - Procédé, selon l'une quelconque des revendications 1 à 3, caractérisé en ce que l'ouverture intérieure (la) de la lame permet d'effectuer un contrôle par courants haute-fréquence de la lame, afin d'en vérifier l'apparition de fissures ou autres détériorations. - 5 - Lame d'escrime et notamment de fleuret obtenue selon le procédé tel que défini par l'une quelconque des revendications 1 à 4.